(57)【特許請求の範囲】
【請求項１】
ａ．モネタイト［Ｃａ１−ｘＭｘＨＰＯ４，式中、０≦ｘ≦０．０５，Ｍは２価の金属イオンである］マトリクスを全質量で２０％〜９５％
ｂ．混合カルシウムメタ珪酸塩、生物活性石英ガラス、生物活性シリカゲル及び／又はこれらの組み合わせから選択される生物活性シリコン化合物を全質量で５％〜８０％
ｃ．ブルシャイト、リン酸三カルシウム、ヒドロキシアパタイト、リン酸八カルシウム及びこれらの組み合わせから選択されるリン酸カルシウムを全質量で０％〜６０％、
ｄ．及び、任意に、生体適合性物質、薬剤及び／又は保護剤
を含む多孔性合成材料。
【請求項２】
ｘが０である請求項１に記載の材料。
【請求項３】
２価の金属イオン（Ｍ）が、マグネシウム、ストロンチウム、バリウム、鉄及び／又は亜鉛である請求項１に記載の材料。
【請求項４】
リン酸カルシウムが、ヒドロキシアパタイト［Ｃａ１０（ＰＯ４）６（ＯＨ）２］であって、カルシウムがナトリウム、カリウム、ストロンチウム、マグネシウム及び／又は亜鉛によって部分的に置換され、リン酸塩がリン酸水素塩、炭酸塩、ケイ酸塩によって部分的に置換され、及び／又は水酸基がフッ素、塩素又は炭酸塩によって部分的に置換されている請求項１〜３のいずれか一項に記載の材料。
【請求項５】
生物活性シリコン化合物が、珪酸カルシウム［ＣａＭ（ＳｉＯ３）２］であって、マグネシウム、ストロンチウム、バリウム、鉄及び／又は亜鉛から選択される２価の金属イオン（Ｍ）を含む請求項１〜４のいずれか一項に記載の材料。
【請求項６】
生物活性シリコン化合物が、ＳｉＯ２−ＣａＯ、ＳｉＯ２−ＣａＯ−Ｐ２Ｏ５、ＳｉＯ２−ＣａＯ−ＺｎＯ、ＳｉＯ２−ＣａＯ−ＭｇＯ、ＳｉＯ２−ＣａＯ−Ｐ２Ｏ５−ＺｎＯ及び／又はＳｉＯ２−ＣａＯ−Ｐ２Ｏ５−ＭｇＯの系の生物活性石英ガラスである請求項１〜４のいずれか一項に記載の材料。
【請求項７】
生物活性シリコン化合物が、シリカゲルである請求項１〜４のいずれか一項に記載の材料。
【請求項８】
その組成に生体適合性物質を含む請求項１〜７のいずれか一項に記載の材料。
【請求項９】
その組成に薬剤を含む請求項１〜８のいずれか一項に記載の材料。
【請求項１０】
５０μｍ〜４０００μｍの顆粒の形状である請求項１〜９のいずれか一項に記載の材料。
【請求項１１】
骨の欠損で形状とサイズが決定される立体的なモノリスの形状である請求項１〜１０のいずれか一項に記載の材料。
【請求項１２】
ａ．酸成分がオルトリン酸又はそのアルカリもしくはアルカリ土類金属の一塩基塩であり、塩基成分が１以上の生物活性シリコン化合物及び任意の生物活性カルシウム化合物から構成され、これらが過剰に存在する水媒体中の酸塩基反応、及び、
ｂ．酸塩基反応により得られたブルシャイト部分の熱処理によるモネタイトへの分解、を含む請求項１〜１１のいずれか一項に記載の材料の製造方法。
【請求項１３】
動物又はヒト細胞を導入する請求項１〜１１のいずれか一項に記載の材料を含む組成物。
【請求項１４】
骨の再生材料の製造のための請求項１〜１１のいずれか一項に記載の材料又は請求項１３に記載の組成物の応用。
【発明の詳細な説明】
【技術分野】
【０００１】
本発明は生体材料の分野に関し、より詳細には、骨再生に積極的に貢献するリン酸カルシウムの生体材料の分野に関する。本発明の合成モネタイトに基づく材料は、医学と獣医学分野、災害外科、顎顔面外科、口腔外科、下顎矯正外科、歯内療法、眼科、神経外科、及び／又は、骨粗鬆症治療、及び、骨の再生が必要なその他の適応症における複数の骨再生治療に利用される。
【背景技術】
【０００２】
骨量と骨質の損失は、特に高齢患者では重大な健康問題である。歯科治療における介入後、骨量の損失はしばしば合併症と病変をもたらす。これは、例えば抜歯後の歯槽骨吸収や歯周病において起こる。一方、災害外科や他の外科の介入では、骨量の損失は患者の死亡すらもたらし得る重大な健康問題である。
【０００３】
ほとんど一世紀の間、筋肉・骨格組織の骨のセグメントを治療又は再建するために、生体材料が使用されてきた。一般的に、患者自身からの自家骨移植は、骨空洞の補填や外科の再建術に使用される。しかしながら、骨源は限られており、これらの処置は移植片を得るために患者に追加の外傷を与える。別の方法は、骨の同種ドナー移植である。しかし、これらには、骨再吸収や新形成の遅延、血管新生や骨形成能力の低下、高い免疫反応及び病原菌感染のリスクがある。代替手段としては、ＢｉｏＯｓｓ（登録商標）、ＧｅｎＯｘ  Ｉｎｏｒｇ（登録商標）及びＯｒｔｈｏｓｓ（登録商標）などのウシ骨から作られた材料が、歯科では一般的に使用される。しかしながら、生体物質に基づくこれらの製品の使用は、感染物質とのコンタミネーションの可能性の問題を有し、厳しい品質管理を必要とする。これらの問題を避ける目的として、合成マトリクスが開発された。骨修復のための新しい合成生体材料の研究は、時間内に再吸収され、及び／又は、隣接した骨に挿入され、また骨粗鬆症の骨折の支持体として機能する人工の同等物による骨移植のための要件を最小限に減らすことを目的とした。この人工骨材料の機械的特性は可能な限り海綿骨に近い方がよい。また、その材料は、骨折の安定性に貢献し、固定や外部からの支持が必要な時間を短縮するために十分な耐久性がなければならない。その代用材料は、生分解性、生体適合性、骨誘導性でなければならない。すなわち、代用材料が移植場所の近くで間葉細胞を引き寄せ、それらの造骨細胞への分化を助け、また骨伝導性でなければならない。この代用材料は新しい骨形成のためのガイドとして作用する。
【０００４】
リン酸カルシウムは、自然骨の無機相と類似し、骨の再形成と再吸収が可能なことから骨の再生において特に興味深い。最も頻繁に使用されるリン酸カルシウムは、ヒドロキシアパタイト、リン酸三カルシウム及びブルシャイトのマトリクスを含む。これらの材料は、セメントペースト、移植可能な固体、顆粒又は粉末の剤形の形状で投与できる。
【０００５】
骨再生マトリクスの開発においては、ある程度の多孔性を組み込む手段によって改良された骨の再生をクレームする製品について特筆すべきである。システムにおける多孔性の導入は、移植部位での材料の表面積と、周囲の組織の細胞との相互作用を可能とする表面をかなり増加させる。サンゴ由来の多孔性ヒドロキシアパタイトの例には、Ｉｎｔｅｒｐｏｒｅ（登録商標）及びＰｒｏＯｓｔｅｏｎ（登録商標）が含まれる。さらに、合成ヒドロキシアパタイトの例には、Ａｐａｆｉｌｌ−Ｇ（登録商標）又はＥＮＧＩｐｏｒｅ（登録商標）が含まれる。他のβ−リン酸三カルシウムの市販の顆粒合成マトリクスには、ｃｈｒｏｎＯｓ（登録商標）及びＣｅｒａｓｏｒｂ（登録商標）が含まれる。後者は必要に応じて１５０μｍ〜２０００μｍの様々なサイズの粒子として市販されており、一般的に、患者の血液との混合後、歯周組織再生に使用される。別の類似する製品はＢｉ−Ｏｓｔｅｔｉｃ（商品名）であり、ヒドロキシアパタイトとリン酸三カルシウムの混合物によって構成される１０００μｍ〜２０００μｍの粒子で形成される。さらに、Ｃｏｌｌａｇｒａｆｔ（登録商標）は、コラーゲンも導入したヒドロキシアパタイトとリン酸三カルシウムに基づく別の顆粒材料である。ＣａｌＭａｔｒｉｘ（商品名）などの市販品に導入されている他の合成骨誘導性材料には硫酸カルシウムが含まれる。
【０００６】
骨再生における材料の領域で成長している興味深いものは、鉱物名が「ブルシャイト」であるリン酸二カルシウム二水和物［ＣａＨＰＯ４・２Ｈ２Ｏ］であり、リン酸カルシウムの酸塩基反応によって自然に又は合成で産生するのが見られる（非特許文献１、非特許文献２）。ブルシャイトの使用の領域において、過剰なリン酸三カルシウムを用いた製造工程で生じたブルシャイトとリン酸三カルシウムの複合物の新しい記載があった。８７％の量のブルシャイトと、１７％の量のβ−リン酸三カルシウムで構成された顆粒材料は、分解性がより大きく、市販のウシ由来ヒドロキシアパタイトのＢｉｏＯｓｓ（登録商標）よりも大きい骨形成をもたらすことが示されている（非特許文献３）。
【０００７】
鉱物名が「モネタイト」であるリン酸二カルシウム［ＣａＨＰＯ４］は、ブルシャイトとは、かなり異なる材料であり、自然界で鉱物として見られ、直接的に又はブルシャイトの分解反応によって合成できる。骨再生におけるモネタイトの使用について、患者の血液と混合した天然モネタイト鉱物の使用についての記述（非特許文献４）又はその蛋白質溶液への導入（特許文献１）又はその生分解性高分子への導入（特許文献２）等のいくつかの先例がある。ごく最近では、骨再生の動物モデルにおいて、モネタイトは評価された（非特許文献５）。しかしながら、その急速な溶解と低い機械的強度のために骨再生には最適ではない材料と考えられたので、骨再生においてモネタイトの使用は有効に利用されない。その例として、顆粒のブルシャイト（非特許文献６）の形成が高温のため、ブルシャイトのモネタイトへの転換が意図的に回避されることが見られる。
【先行技術文献】
【特許文献】
【０００８】
【特許文献１】国際公開第９８／５８６０２号
【特許文献２】米国特許第２００５２０９７０４号明細書
【非特許文献】
【０００９】
【非特許文献１】ＬｅＧｅｒｏｓ  ｅｔ  ａｌ．１９８２  Ｊ．Ｄｅｎｔａｌ  Ｒｅｓ．６１：３４３
【非特許文献２】Ｂｒｏｗｎ  ＷＥ  ｙ  Ｃｈｏｗ  ＬＣ．１９８３  Ｊ．Ｄｅｎｔａｌ  Ｒｅｓ．６２：６７２
【非特許文献３】Ｔａｍｉｍｉ  Ｆ．ｅｔ  ａｌ．２００６  Ｊ．Ｃｌｉｎ．Ｐｅｒｉｏｄｏｎｔｏｌ  ３３：９２２−９２８
【非特許文献４】Ｇｅｔｔｅｒ  Ｌ，ｅｔ  ａｌ．１９７２  Ｊ．Ｏｒａｌ  Ｓｕｒｇ．３０：２６３−２６８
【非特許文献５】Ｔａｍｉｍｉ  Ｆ．ｅｔ  ａｌ．２００８  Ｊ．Ｂｉｏｍｅｄ．Ｍａｔｅｒ．Ｒｅｓ．８７Ａ：９８０−９８８
【非特許文献６】Ｔａｍｉｍｉ  Ｆ．ｅｔ  ａｌ．２００７  Ｊ．Ｂｉｏｍｅｄ．Ｍａｔｅｒ．Ｒｅｓ．８１Ａ：９３−１０２
【発明の概要】
【発明が解決しようとする課題】
【００１０】
本発明は、得られる材料の劣化時間を調節し、骨再生を促進し、それらの骨誘導性、骨伝導性及び生体力学特性を改良する他の生物活性カルシウム化合物の導入の手段によって改良される合成モネタイトマトリクスを記載する。
【課題を解決するための手段】
【００１１】
本発明は骨再生と治療のための新材料、その製造方法、及び、災害外科、顎顔面外科、口腔外科、下顎矯正外科、歯内療法、眼科、神経外科、及び／又は、骨粗鬆症治療、及び、骨の再生が必要なその他の適応症における応用を包含する。
【発明の効果】
【００１２】
該材料は、生体適合性、生分解性、骨伝導性及び骨誘導性成分の複合体に基づく。特に、本発明は、モネタイト［Ｃａ１−ｘＭｘＨＰＯ４，式中、０≦ｘ≦０．０５，Ｍは２価の金属イオンであってもよい］を全質量で２０％〜９５％、好ましくは４０％〜９０％有する合成材料を含み、その最終的な組成物は、生物活性カルシウム化合物を全質量で０％〜８０％、好ましくは０％〜６０％、そして生物活性シリコン化合物を全質量で５％〜８０％含む。これらの生物活性カルシウム化合物及び／又はシリコン化合物の導入は、モネタイトマトリクスの劣化速度と、骨伝導性、骨誘導性及び強度の調節を可能にする。生物活性カルシウム化合物はリン酸カルシウムを含み、そして、生物活性シリコン化合物は珪酸カルシウム及び／又は生物活性石英ガラスおよび生物活性シリカゲルを含む。さらに本発明の材料は、好適に骨再生に貢献するか、特定の治療活性を有するか、劣化時間を調節するか、又は機械的強度の改良に貢献する薬剤、生体適合性物質、及び／又は、溶液中の保護物質又は粉末もしくは顆粒状の保護物質を含むことができる。これらの材料は、ブルシャイト及び他の反応生成物を含む材料を作る酸塩基反応によって製造することができる。熱処理手段によるブルシャイト部分のモネタイトへの転換によって所望の材料が得られる。これらの材料は、鋳型又は三次元構造法によって決定される形状とサイズによって、粉末、顆粒又はモノリス構造の形状に製造でき、最終的な形状は、彫刻、エロージョン又は粉砕によって修正できる。材料は、骨再生を助ける生体適合性物質及び／又は薬剤を含有することができ、様々な機械的耐性、多孔度（相互に結合していてもしていなくてもよい）及び様々な細孔径で得ることができる。
【発明を実施するための形態】
【００１３】
本発明は骨再生のための新材料、その製造方法、及び、災害外科、顎顔面外科、口腔外科、下顎矯正外科、歯内療法、眼科、神経外科、及び／又は、骨粗鬆症治療、及び、骨の再生が必要なその他の適応症におけるヒト及び動物の健康での利用を包含する。該材料は、生体適合性、生物活性、生分解性、骨伝導性及び骨誘導性成分に基づく。本発明では、上記材料は、以下の化学式と定義を参照する。
・モネタイト：リン酸二カルシウム［ＣａＨＰＯ４］の鉱物名であり、部分的に置換されたモネタイト［Ｃａ１−ｘＭｘＨＰＯ４，式中、０＜ｘ≦０．０５，Ｍは、特にＭｇ、Ｓｒ、Ｂａ、Ｆｅ、Ｚｎなどの２価の金属イオンである］も含む。
・ブルシャイト：リン酸二カルシウム二水和物［ＣａＨＰＯ４・２Ｈ２Ｏ］の鉱物名であり、部分的に置換されたブルシャイト［Ｃａ１−ｘＭｘＨＰＯ４・２Ｈ２Ｏ，式中、０＜ｘ≦０．０５，Ｍは、特にＭｇ、Ｓｒ、Ｂａ、Ｆｅ、Ｚｎなどの２価の金属イオンである］も含む。
・第一リン酸カルシウム：［Ｃａ（Ｈ２ＰＯ４）２］。
・第一リン酸カルシウム一水和物：［Ｃａ（Ｈ２ＰＯ４）２・Ｈ２Ｏ］。
・リン酸三カルシウム：［Ｃａ３（ＰＯ４）２］、その安定結晶多形のいずれかであり、β−リン酸三カルシウム［β−Ｃａ３（ＰＯ４）２］又はα−リン酸三カルシウム［α−Ｃａ３（ＰＯ４）２］及び非晶質リン酸三カルシウムのうち特に区別はされない。
・リン酸八カルシウム：［Ｃａ８Ｈ２（ＰＯ４）６・５Ｈ２Ｏ］。
・ヒドロキシアパタイト：化学式［Ｃａ１０（ＰＯ４）６（ＯＨ）２，式中、ＣａはＮａ、Ｋ、Ｓｒ、Ｍｇ、Ｚｎで部分的に置換されていてもよい。ＰＯ４はＨＰＯ４、ＣＯ３、ＳｉＯ４で部分的に置換されていてもよい。ＯＨはＦ、Ｃｌ、ＣＯ３で部分的に置換されていてもよい。］の化合物類の鉱物名である。高結晶化したものからほとんど結晶化していないものにまで及ぶことができる。
・珪灰石：カルシウムメタ珪酸塩［ＣａＳｉＯ３］、α−珪灰石［α−ＣａＳｉＯ３］又はβ−珪灰石［β−ＣａＳｉＯ３］のうち特に区別はされない。
・混合カルシウムメタ珪酸塩：［ＣａＭ（ＳｉＯ３）２，式中、Ｍは、Ｍｇ、Ｓｒ、Ｂａ、Ｆｅ、Ｚｎなどの２価の金属イオンであってもよい］。
・カルシウムオルト珪酸塩：［Ｃａ２ＳｉＯ４］、α−カルシウムオルト珪酸塩［α−Ｃａ２ＳｉＯ４］、β−カルシウムオルト珪酸塩［β−Ｃａ２ＳｉＯ４］又はγ−カルシウムオルト珪酸塩［γ−Ｃａ２ＳｉＯ４］のうち特に区別はされない。
・珪酸三カルシウム：［Ｃａ３ＳｉＯ５］。
・生物活性石英ガラス：生物活性材料を得ることができるような濃度で、溶融法又はゾル−ゲル法よって得られるガラス質材料であり、ＳｉとＣａをその組成に含み、特にＰ、Ｎａ、Ｍｇ、Ｓｒを含むこともできる。生物活性石英ガラスは、ＳｉＯ２−ＣａＯ、ＳｉＯ２−ＣａＯ−Ｐ２Ｏ５、ＳｉＯ２−ＣａＯ−ＺｎＯ、ＳｉＯ２−ＣａＯ−ＭｇＯ、ＳｉＯ２−ＣａＯ−Ｐ２Ｏ５−ＺｎＯ、及び／又はＳｉＯ２−ＣａＯ−Ｐ２Ｏ５−ＭｇＯの系を含む。
・水和シリカゲル：［−Ｓｉ（ＯＨ）２−Ｏ−］ｎ。
【００１４】
特に、本発明は、モネタイト［Ｃａ１−ｘＭｘＨＰＯ４，式中、０≦ｘ≦０．０５，Ｍは、特にＭｇ、Ｓｒ、Ｂａ、Ｆｅ、Ｚｎなどの２価の金属イオンである］を全質量で２０％〜９５％、好ましくは４０％〜９０％含む合成材料を含み、その最終的な組成物は、他の生物活性カルシウム化合物を全質量で０％〜８０％、好ましくは０％〜６０％、そして生物活性シリコン化合物を全質量で５％〜８０％含む。モネタイトは、有機体又は生物媒体におけるその低機械的強度と急速溶解のため、骨再生用の良い材料を構成しない骨伝導性材料である。本発明のモネタイトマトリクス中への生物活性カルシウム化合物の導入は、得られた材料の劣化速度の調節を可能とし、その骨誘導性、骨誘導性及び生体力学特性を改良する。
【００１５】
明らかに、本発明の記載の合成材料は、これらの成分に制限されることなく、さらなる成分を含むことができる。
【００１６】
モネタイトマトリクスに含まれる「生物活性カルシウム化合物」は、モネタイト以外のリン酸カルシウム、特にブルシャイト、リン酸三カルシウム、ヒドロキシアパタイト及びリン酸八カルシウムを含む。
【００１７】
「生物活性シリコン化合物」は、特に珪灰石、混合カルシウムメタ珪酸塩、カルシウムオルト珪酸塩、珪酸三カルシウム、生物活性石英ガラス及び生物活性シリカゲルを含む。石英ガラスは、生物活性材料を得ることができるような濃度で、溶融法又はゾル−ゲル法よって得られる、ＳｉとＣａをその組成に含み、特にＰ、Ｎａ、Ｍｇ、Ｓｒを含むこともできるガラスを含む。
【００１８】
制限することなく例示する実施例１〜１３において、これらの生物活性カルシウム化合物及び生物活性シリコン化合物は、後にモネタイトに分解されるブルシャイトを得る不均一酸塩基反応により生成するモネタイトマトリクスに導入することができる。
【００１９】
本発明の材料の合成の第一段階は、酸成分がオルトリン酸［Ｈ３ＰＯ４］又は一塩基リン酸カルシウムもしくは一塩基リン酸カルシウム一水和物などのそのアルカリもしくはアルカリ土類金属、好ましくはＣａもしくはＭｇの一塩基塩の溶液であり、塩基成分が固体の生物活性カルシウム化合物及び／又は生物活性シリコン化合物である酸塩基反応を含む。反応混合物への固体塩基成分の過剰の添加により、反応生成物として、未反応の過剰な生物活性カルシウム化合物及び／又は生物活性シリコン化合物を含むブルシャイトマトリクスが得られる。塩基成分として働く過剰な生物活性カルシウム化合物及び／又は生物活性シリコン化合物を用いた酸塩基反応の結果、酸塩基反応の最初の処方に依存して、２４質量％〜９６質量％のブルシャイト及び４質量％〜７６質量％の未反応の生物活性カルシウム化合物及び／又は生物活性シリコン化合物を含む固体が生成する。酸塩基反応の処方では、固体塩基成分は、通常、０．０１μｍ〜３００μｍ、好ましくは０．０５μｍ〜１００μｍの粒子サイズであり、０．４ｍｌ／ｇ〜３ｍｌ／ｇ、好ましくは０．８ｍｌ／ｇ〜２ｍｌ／ｇの液体／固体の比率で存在する。酸塩基反応成分を混合すると、反応物であるブルシャイト生成物の沈殿の結果、それが含まれている鋳型の形で急速に固まるペーストが生成する。反応混合物の中の塩基成分の１つが珪灰石、混合カルシウムメタ珪酸塩、カルシウムオルト珪酸塩、珪酸三カルシウム及び／又は生物活性石英ガラスであるとき、酸塩基反応の生成物の１つは、ブルシャイトに加えて、得られる固体マトリックスを組み込む水和シリカゲルである。
【００２０】
酸塩基反応を減速させて、ペーストのより良い取り扱い性を可能とするために、好ましくは水溶液で、制限はされないが、遅延剤として特にクエン酸［Ｃ６Ｈ８Ｏ７］又はそのアルカリもしくはアンモニア塩、硫酸［Ｈ２ＳＯ４］又はそのアルカリ、アルカリ土類もしくはアンモニア塩、グリコール酸［Ｃ２Ｈ４Ｏ３］又はそのアルカリもしくはアンモニア塩、酢酸［Ｃ２Ｈ４Ｏ２］又はそのアルカリもしくはアンモニア塩、及び、ピロリン酸［Ｈ４Ｐ２Ｏ７］又はそのアルカリもしくはアンモニア塩を含む。
【００２１】
本発明の材料の合成の第二段階は、４０℃〜４００℃、好ましくは４０℃〜２００℃の温度の熱処理により、ブルシャイト部分をモネタイトに分解することを含む。この熱処理は第二段階で行ってもよいし、又は酸塩基反応により生成するブルシャイトの形成と同時に行ってもよい。ブルシャイト部分の分解は、モネタイトを２０質量％〜９５質量％、好ましくは４０質量％〜質量９０％、生物活性カルシウム化合物を０質量％〜８０質量％、好ましくは０質量％〜６０質量％、そして生物活性シリコン化合物を全質量で５％〜８０％含む本発明の材料を生成する。
【００２２】
制限することなく例示する実施例６、７及び１３において、またこの合成方法は、１種以上のブルシャイト、リン酸三カルシウム、リン酸八カルシウム、ヒドロキシアパタイト、珪灰石、及び／又は、生物活性石英ガラスや生物活性シリカゲルなどのような生物活性カルシウム化合物、及び／又は、生物活性シリコン化合物を含むモネタイトマトリクスの製造を可能にする。酸塩基反応にこれらの生物活性カルシウム化合物の１種以上を含めることで、その最終的な組成物がこれらの生物活性カルシウム化合物を様々な割合で含むモネタイトマトリクスが生成される。５％〜８０％の生物活性シリカ化合物の存在は、本発明の好ましい実施形態を示す。これらの生物活性シリカ化合物は、珪灰石、混合カルシウムメタ珪酸塩、カルシウムオルト珪酸塩、珪酸三カルシウム、生物活性石英ガラス及び生物活性シリカゲルを含む。
これらの生物活性シリカ化合物の導入は、より大きい表面積及び多孔度、より高い凝集性及び機械的強度を有する材料をもたらす。生物活性シリカ化合物の導入は、造骨細胞によって迅速に定着し、迅速かつ完全に骨と一体化するマトリクスを提供するマトリクス中において、モネタイト及び他の生物活性カルシウム化合物のアパタイトに分解及び後変換したことによりもたらされた酸のｐＨを中和する。
【００２３】
したがって、本発明の好ましい実施形態は、合成材料は、モネタイトを全質量で２０％〜９５％、好ましくは４０％〜９０％、そして生物活性カルシウム化合物を全質量で０％〜８０％、好ましくは０％〜６０％、そして生物活性シリコン化合物を全質量で５％〜８０％、そして過剰な１種以上の塩基反応物質の酸塩基反応により得られたもの、及び必要に応じて、ブルシャイトの一部がモネタイトに転換して得られたものを含む。
【００２４】
制限することなく例示する実施例８において、本発明のモネタイトマトリクスは、骨再生又は細胞の定着もしくは分化を刺激するマグネシウム、ストロンチウム、鉄又は亜鉛などの２価の金属イオン（Ｍ）で置換されたものを含むことができる。モネタイトの一部におけるこれらの置換の導入は、Ｍｇ（Ｈ２ＰＯ４）２、Ｚｎ（Ｈ２ＰＯ４）２、Ｓｒ（Ｈ２ＰＯ４）２などの対応する一塩基リン酸塩又は対応する酸化物、水酸化物又は炭酸塩などの前駆体及び当量のオルトリン酸の添加により、金属イオンを反応に導入することによって実施できる。金属イオンの存在下での、過剰の１以上の塩基リン酸カルシウムを用いた第一リン酸カルシウムの酸塩基反応は、部分的に置換されたブルシャイト又はモネタイトの沈殿を生じる。部分的に置換されたブルシャイトのその後の分解は、生物活性カルシウム化合物、及び／又は、生物活性シリコン化合物を含む、部分的に置換されたモネタイトマトリクスを生成する。様々な割合のモネタイト及び／又は部分的に置換されたモネタイト及び他の生物活性カルシウム化合物及び／又は生物活性シリコン化合物を用いて、この材料を製造することができる。本発明の１つの実施形態では、部分的に置換されたモネタイトが最終的な材料の大部分を占める。本発明の１つの実施形態では、式［Ｃａ１−ｘＭｘＨＰＯ４，式中、０≦ｘ≦０．０５，Ｍは２価の金属イオンである］で示される、モネタイトの一部における２価のイオンによるカルシウムイオンの原子置換は５％未満、好ましくは２％〜４％である。非置換のモネタイトと比べて、これらの材料は改良された骨誘導性、骨伝導性及び顕著に減少した生分解性を示す。したがって、本発明の好適実施例では、モネタイトの一部は、部分的にＭｇ、Ｚｎ及び／又はＳｒで置換される。実施例１３において制限することなく例示される本発明のさらなる好適実施例は、生物活性シリコン化合物とＭｇ、Ｚｎ及び／又はＳｒで部分的に置換されたモネタイトを含む。これらの材料は、硬度と強度を増強した機能を再生するｉｎ  ｖｉｔｒｏ及びｉｎ  ｖｉｖｏの生物学的な骨についての非置換の材料やシリコンを含まない材料よりも著しい優位性を示す。
【００２５】
制限することなく例示する実施例９及び１０において、本発明の材料は、生分解性を調整し、骨形成を助け、及び／又は、材料の耐久性を増強する「生体適合性物質」、例えば、これには限定されないが、アルブミン、ヒアルロン酸、アガロース、アルギン酸塩、カゼイン、コラーゲン、セルロース、エラスチン、フィブリン、ゼラチン、キトサン、シルク又は合成によるポリ乳酸、ポリグリコール酸、ポリウレタン、ポリプロピレン、ポリカプロラクトン、ポリビニルピロリドン、ポリビニルアルコール、ポリアミド、ポリカーボネート、ポリテトラフルオロエチレン及びこれらの誘導体又は混合物などを導入することができる。制限することなく実施例９で例示するように、これらの生体適合性物質のいくつかは、酸塩基反応の水相におけるその溶解の手段によって、その製造の間にモネタイトマトリクスに導入することができる。この場合、溶液中の物質は、モネタイトマトリクス中で均質に分配され、より大きい強度と骨再生機能及び／又は生分解性の改良を与える。本発明の１つの実施形態では、可溶性物質の濃度は、モネタイト含有材料において、１５質量％未満、好ましくは７質量％未満、さらに好ましくは５質量％未満である。
【００２６】
制限することなく実施例１０で例示するように、本発明の別の実施形態では、生体適合性物質は、水媒体中では溶解性が低く、懸濁液、エマルション、沈澱物、粉末、顆粒又は繊維の形状で酸塩基反応に導入される。繊維の形状で含有される場合、これらは１０μｍ〜２０００μｍ、好ましくは５０μｍ〜１０００μｍで直径を変えることができ、モネタイトを含む材料の体積の７０％までを占めることができる。急速に生体内で溶ける繊維は、相互に結合する孔の形成と材料の細胞の定着を助け、骨前駆細胞による浸潤をもたらす。
【００２７】
これらの生体適合性物質の導入は、より優れた耐久性をモネタイトマトリクスに与えるだけではなく、ペーストのレオロジーを改良し、骨再生のより優れた能力に貢献する。これは、三次元構造法又は意図する適用及び／又は患者の要求に従った形状とサイズを有する鋳型の方法を用いたモノリスの製造の特別な応用である。
【００２８】
制限することなく実施例１１で例示するように、骨再生プロセスを助ける「薬剤」を含むように本発明の材料を形成することもできる。これらの薬剤は、これには限定されないが、骨再生プロセスを促進し、及び／又は、治療効果を有する、合成の又は生物学的な化合物又は高分子を含む。これらの薬剤は、抗生物質、抗炎症剤及び抗腫瘍剤、ビスホスホネート、核酸、及び、血小板由来成長因子（ＰＤＧＦ）、血管内皮成長因子（ＶＥＧＦ）、骨形成たん白質（ＢＭＰ）、形質転換成長因子β（ＴＦＧ−β）、成長ホルモン（ＧＨ）、インスリン様成長因子−１（ＩＧＦ１）、インスリン様成長因子−２（ＩＧＦ２）及び／又は線維芽細胞成長因子（ＦＧＦ）などの細胞増殖因子を含む。
【００２９】
粉末又は顆粒としてこれらの薬剤を酸塩基反応に導入できる。さらに、酸塩基反応の水相は、これには限定されないが、トレハロース、スクロース、ラフィノース、マンニトール、ポリビニルアルコール、ポリビニルピロリドン、アルブミン、コラーゲン及び／又はゼラチンなどの、生物活性物質の安定性を改良する安定剤及び／又は保護剤を含むことができる。これらの安定剤及び／又は保護剤の添加は、ブルシャイトのモネタイトへの転換のための熱処理の間、薬剤の劣化を回避し、長期安定性を与える。あるいはまた、ブルシャイト部分のモネタイトへの転換のための熱処理の後に、酸塩基反応で得られた生成物の注入又は最終生成物の注入により、本発明の材料に薬剤を導入することができる。安定剤及び／又は保護剤の導入は、注入、熱処理、乾燥及び／又は保管の間の薬剤の劣化を回避する。
【００３０】
制限することなく実施例１２で例示するように、材料含有モネタイトは、隔絶していても又は連なっていてもよい様々な多孔度と様々なサイズの孔で形成できる。これは、酸塩基反応の間、ガスを遊離させて、ペーストを硬化させる物質を導入する手段によって実施することができる。これらの孔を生じさせる（ｐｏｒｏｇｅｎｉｃ）物質の例は、これには限定されないが、炭酸カルシウム、重炭酸カルシウム、重炭酸ナトリウム又は過酸化水素を含む。ガスの遊離は、硬化の後に、材料の固有の多孔性に加えて、材料に体積の最大６０％を占める、孔径を１μｍ〜１０００μｍにできる孔を生じさせる。さらにまた、材料の多孔度は、混合物の硬化と溶解によるその除去後に孔の形成をもたらす添加剤を酸塩基反応に導入することで、増加することができる。これらの添加剤の例は、これには限定されないが、有機又は無機の塩、糖、糖アルコール、アミノ酸、タンパク質、多糖又は水溶性高分子を含む。さらに、本発明の材料は、酸塩基反応と、２００μｍを超える直径の孔又は溝で定義された規定の粗孔をもたらす、いったん除去された鋳型内でのペーストの硬化を行うことによって、設計された多孔度で製造できる。
【００３１】
本発明の材料は、粉末、顆粒又は鋳型によって予め決められた形状、サイズ及び粗孔を有するモノリスの形状で製造できる。また、反応物質を、所望の形状、サイズ及び細孔構造を有する立体的なモノリスの製造のための立体的な印刷又は押出しなどの構造システムに導入することができる。さらに、酸塩基反応の結果であるペーストの硬化後に、分解、摩耗、やすりかけ及び／又は粉砕によって、得られた固体の形状及びサイズを変更することができる。この処置は、ブルシャイト部分のモネタイトへの転換の前又は後に、行うことができる。本発明の材料から作られたモノリスは、決められた形状とサイズよって、骨塊を再建又は溶断することが必要である外科介入に適用できる。
【００３２】
本発明の別の好ましい実施形態では、材料は顆粒の形状で製造される。顆粒のサイズは、５０μｍ〜４０００μｍ、好ましくは２００μｍ〜２０００μｍとすることができる。この顆粒形状は、空洞の中で新しい骨を形成する必要がある歯周組織の再建と他の適応において、特別に興味深い。
【００３３】
モネタイト及び他の生物活性カルシウム化合物、及び／又は、生物活性シリコン化合物を含む、本発明で記載される材料は、生体適合性、生分解性、骨誘導性及び骨伝導性であり、災害外科、顎顔面外科、口腔外科、下顎矯正外科、歯内療法、眼科、神経外科、及び／又は、骨粗鬆症治療において、医学及び獣医学の適用を伴う材料の製造における特別な興味と応用を有する。さらに、実施例５に例示されるように、本発明の材料は、本発明の材料と共に患者に移植されたとき骨再生プロセスを加速する自家移植用の細胞のｉｎ  ｖｉｔｒｏ培養に有用である。
【００３４】
さらに本発明は、説明に役立ち、それらの範囲に限定されることを意図しない、以下の１３の実施例により説明される。
【実施例】
【００３５】
実施例１；モネタイト及びリン酸三カルシウム材料
モネタイトとリン酸三カルシウム［Ｃａ３（ＰＯ４）２］で製造された材料を得るために、表１に示される様々な量の反応物質、α−又はβ−リン酸三カルシウム及び第一リン酸カルシウム［Ｃａ（Ｈ２ＰＯ４）２］を十分に混合する。粉末の混合物に、２．０ｍＬの０．８Ｍクエン酸溶液を加える。得られたペーストを１分間、素早く混合する。次いで、１００％の相対湿度及び５０〜６０℃の温度のチャンバーに２４時間置くことで酸塩基反応を完了させ、ブルシャイトを分解してモネタイトを形成する。硬化したペーストを１００〜１１０℃で乾燥し、粉砕し、ふるいにかけて所望の粒子サイズの画分を得る。得られた顆粒の最終段階の組成物は、Ｘ線回折（定性分析）と熱重量分析（定量分析）で測定し、結果を表１に示す。
【００３６】
【表１】
0005792633.tif 000002
【００３７】
実施例２；モネタイト及びリン酸八カルシウム材料
８０〜８５質量％のモネタイトと１５〜２０質量％のリン酸八カルシウム［Ｃａ８Ｈ２（ＰＯ４）６・５Ｈ２Ｏ］から成る材料を得るために、０．６０ｇの第一リン酸カルシウムと１．６２ｇのリン酸八カルシウムを十分に混合する。粉末の混合物に、２．０ｍLの０．８Ｍクエン酸溶液を加える。得られたペーストを１分間、素早く混合し、次に、１００％の相対湿度及び５０〜６０℃の温度のチャンバーに２４時間置くことで酸塩基反応を完了させ、ブルシャイトを分解してモネタイトを形成する。硬化したペーストを空気乾燥し、粉砕し、ふるいにかけて所望の粒子サイズの画分を得る。得られた顆粒を２５ｋＧｙガンマ放射線の照射で殺菌する。
【００３８】
実施例３；モネタイト及びヒドロキシアパタイト材料
８０〜８５質量％のモネタイトと１５〜２０質量％のヒドロキシアパタイト［Ｃａ１０（ＰＯ４）６（ＯＨ）２］から成る材料を得るために、０．８８ｇの第一リン酸カルシウムと１．３４ｇのヒドロキシアパタイトを十分に混合する。粉末の混合物に、２．０ｍＬの０．８Ｍクエン酸溶液を加える。得られたペーストを１分間、素早く混合し、次に、１００％の相対湿度及び５０〜６０℃の温度のチャンバーに２４時間置くことで酸塩基反応を完了させ、ブルシャイトを分解してモネタイトを形成する。硬化したペーストを空気乾燥し、粉砕し、ふるいにかけて所望の粒子サイズの画分を得る。得られた顆粒を２５ｋＧｙガンマ放射線の照射で殺菌する。
【００３９】
実施例４；生物活性カルシウム化合物を含む様々なモネタイト材料の溶解度
様々な割合のモネタイトと様々な生物活性カルシウム化合物を含むモネタイトマトリクスの溶解速度を測定するために、事前に１００μｍ未満の粒子サイズに粉末化した各材料を１００ｍｇバイアルに入れる。バッファー溶液ｐＨ６．０（１００ｍＭ  ＫＣＯＯＣＨ３；ＫＯＨ及び／又はＨＣＯＯＣＨ３を用いて調整されている）１００ｍＬを各バイアルに加える。バイアルを固定し、オービタルシェーカーに３６．５℃で３０分間かける。次に、上清をテフロン（登録商標）膜（０．４５μｍ）を通して濾過し、そして濾液中のカルシウム（Ｃａ）濃度を高周波誘導結合プラズマ原子発光分光分析法で測定する。材料ごとに３度測定を行う。各材料のバッファー溶液中でのインキュベーション後の溶解Ｃａの平均濃度を表２に示す。様々なリン酸カルシウム各々については、顆粒からの溶解Ｃａ量、すなわち材料の溶解度は、モネタイト／リン酸カルシウム比に直接的に依存する。モネタイトマトリクス中に様々なリン酸カルシウムを含む材料については、溶解度は、リン酸カルシウムのタイプに依存し、以下の順になる：リン酸八カルシウム＞α−リン酸三カルシウム＞β−リン酸三カルシウム＞ヒドロキシアパタイト。
【００４０】
【表２】
0005792633.tif 000003
【００４１】
実施例５；生物活性カルシウム化合物を含むモネタイト材料の細胞定着と骨再生
生物活性カルシウム化合物を含む様々なモネタイトマトリクスの骨再生能力を測定するために、マトリクスはウサギの骨髄幹細胞の存在下でインキュベートされる。簡単に述べると、骨髄細胞は再回収され、グルタミンと非必須アミノ酸を含むアールズ最小必須培地１０ｍｌに懸濁され、１ｍＭナトリウムピルビン酸、１．５ｇ／Ｌの重炭酸ナトリウム、６０ｍｇ／ｍｌの硫酸カナマイシン及び１５％の牛胎児血清が補われる。直径２００μｍ〜２０００μｍの顆粒形状の試験材料を０．５ｇ含むウエルに、１０５の細胞を含む懸濁液が加えられる。材料の細胞定着は７日間のインキュベートの後に間接的なＭＴＴ染色法で測定する（Ｍｏｓｍａｎ  Ｔ  １９８３  Ｊ．Ｉｍｍｕｎｏｌ．Ｍｅｔｈ．６５：５５−６３による）。さらに、骨形成能力を測定するために、頭蓋骨に直径１ｃｍ穴があるウサギモデルに、様々な材料を移植した。材料の評価は、動物の屠殺と解剖に続く移植の６週間後に実施される。また、細胞を付着させた材料の１つが骨再生モデルに移植される。表３は、細胞の定着モデルのデータと生物活性カルシウム化合物を含む様々なモネタイトマトリクスのｉｎ  ｖｉｖｏ評価を示す。観察された効果は、以下のように分類できる。「非常に十分：＋＋＋＋＋」、「十分：＋＋＋＋」、「中程度：＋＋＋」、「不十分：＋＋」、「なし：＋」。生物活性カルシウム化合物の導入は、細胞増殖と骨再生能力をサポートする能力の改善をもたらす。
【００４２】
【表３】
0005792633.tif 000004
【００４３】
実施例６；β−リン酸三カルシウム含有又は非含有のモネタイト、珪灰石及び水和シリカゲル材料
３８〜４３質量％のモネタイト、３４〜３９質量％のα−珪灰石［α−ＣａＳｉＯ３］及び２１〜２６質量％の水和シリカゲル［−Ｓｉ（ＯＨ）２−Ｏ−］ｎから成る材料を得るために、２．６６ｍＬのオルトリン酸水溶液（３．５Ｍ）及びクエン酸水溶液（０．８Ｍ）を粒子サイズが５０μｍ未満のα−珪灰石２．２２ｇに加える。ペーストを得るために、成分を１分間、十分に混合する。あるいはまた、３８〜４３質量％のモネタイト、３３〜３８質量％のβ−リン酸三カルシウム、０〜２質量％のα−珪灰石及び２１〜２６質量％の非晶質水和シリカゲルから成る材料を得るために、２．６６ｍＬのオルトリン酸水溶液（３．５Ｍ）及びクエン酸水溶液（０．８Ｍ）を、粒子サイズが５０μｍ未満の粉末である１．１１ｇのα−又はβ−珪灰石及び１．１１ｇのβ−リン酸三カルシウムを含む混合物に加える。そしてペーストを得るために、成分を１分間、十分に混合する。
【００４４】
様々な組成物から得られるペーストを直径２０ｍｍ、深さ５ｍｍのディスク形状のシリコン鋳型に注入する。ペーストの硬化後に得られたディスク型は、酸塩基反応を完了させるために、２０〜３０℃、相対湿度１００％のチャンバーに２４時間置く。ブルシャイトを分解してモネタイトを形成し、シリカゲルによって吸収された水を除去するために、ディスクを１００〜１１０℃のオーブンで乾燥する。得られた固体の組成物は表４に示されるようにＸ線回折と熱分析で測定される。
【００４５】
得られた材料のｉｎ  ｖｉｔｒｏ生物活性は、４０質量％のモネタイトと６０質量％のβ−リン酸三カルシウムから成る、同じディスク型の材料のｉｎ  ｖｉｔｒｏ生物活性と比較される。そのために、ディスクは、様々な時間で、人工生理液（３６．５℃におけるｐＨ７．３）にインキュベートされ、球状アパタイトで表面が覆われる最初の兆候までの時間と、全て覆われた時間が記録される（Ｋｏｋｕｂｏ  ａｎｄ  Ｔａｋａｄａｍａ  ２００６  Ｂｉｏｍａｔｅｒｉａｌｓ  ２７：２９０７−２９による）。表４に示されているように、モネタイトマトリクスへのα−珪灰石と水和シリカゲルの導入は、得られた材料のｉｎ  ｖｉｔｒｏ生物活性の増加をもたらす。
【００４６】
【表４】
0005792633.tif 000005
【００４７】
実施例７；β−リン酸三カルシウム含有又は非含有のモネタイト、生物活性ガラス及び水和シリカゲル材料
４１〜４５質量％のモネタイト、２６〜３０質量％の組成７０ＳｉＯ２−３０ＣａＯの生物活性ガラス及び２７〜３１質量％の水和シリカゲル［−Ｓｉ（ＯＨ）２−Ｏ−］ｎから成る材料を得るために、粒子サイズが１００μｍ未満の生物活性ガラス１．５４ｇと０．９６ｇの第一リン酸カルシウムを混合する。この粉末混合物に１．０Ｍグリコール酸水溶液２．７１ｍＬを添加し、ペーストを得るために、１分間、十分に混合する。
【００４８】
あるいはまた、４１〜４５質量％のモネタイト、１２〜１６質量％のβ−リン酸三カルシウム、１２〜１６質量％の生物活性ガラス及び２７〜３１質量％の非晶質水和シリカゲルから成る材料を得るために、組成７０ＳｉＯ２−３０ＣａＯ、粒子サイズが１００μｍ未満の生物活性ガラス１．２７ｇ、粒子サイズが１００μｍ未満のβ−リン酸三カルシウム０．４０ｇ及び第一リン酸カルシウム１．０４ｇを混合する。この粉末の混合物に、０．８Ｍクエン酸水溶液２．７１ｍｌを添加し、ペーストを得るために、１分間、十分に混合する。
【００４９】
得られたペーストを直径２０ｍｍ、深さ５ｍｍのディスク形状のシリコン鋳型に注入する。充填された鋳型は、酸塩基反応を完了し、得られたブルシャイトを分解してモネタイトにするために、５０〜６０℃、相対湿度１００％のチャンバーに４８時間置く。硬化したディスクは、鋳型から外されて、シリカゲルによって吸収された水を除去するために、１００〜１１０℃のオーブンで乾燥する。得られた固体は、Ｘ線回折と熱分析によって特性を評価する。両方の材料から得られたディスクは、様々な時間で、人工生理液（３６．５℃におけるｐＨ７．３）にインキュベートされ、球状アパタイトで表面が覆われる最初の兆候までの時間と、全て覆われた時間を記録する（Ｋｏｋｕｂｏ  ａｎｄ  Ｔａｋａｄａｍａ  ２００６  Ｂｉｏｍａｔｅｒｉａｌｓ  ２７：２９０７−２９による）。表５に示されているように、生物活性ガラスを含む材料のｉｎ  ｖｉｔｒｏ生物活性はより優れている。
【００５０】
【表５】
0005792633.tif 000006
【００５１】
実施例８；金属イオンで部分的に置換されたモネタイト材料とリン酸三カルシウム
８０〜８５質量％のマグネシウム又は亜鉛で部分的に置換されたモネタイト及び１５〜２０質量％のβ−リン酸三カルシウムから成る材料を得るために、第一リン酸カルシウム０．６８ｇと粒子サイズが１００μｍ未満であるβ−リン酸三カルシウム１．５４ｇを十分に混合する。この粉末の混合物に、１．０Ｍのグリコール酸水溶液２．０ｍＬと０．４ＭのＭｇ（Ｈ２ＰＯ４）２又はＺｎ（Ｈ２ＰＯ４）２が加えられる。得られたペーストは１分間、十分に混合され、直径１５ｍｍ、深さ３ｍｍのディスク形状のシリコン鋳型に注入され、これらの寸法でディスクが得られた。このディスクは、酸塩基反応を完了し、得られたブルシャイトを分解してモネタイトにするために、５０〜６０℃、相対湿度１００％のチャンバーに２４時間置く。ディスクは鋳型から取り外され、空気乾燥のために放置される。得られた材料は、Ｘ線回折解析、熱重量分析、走査型電子顕微鏡及びエネルギー分散型Ｘ線分析による微量分析によれば、８０〜８５質量％のマグネシウム又は亜鉛で部分的に置換されたモネタイト及び１５〜２０質量％のβ−リン酸三カルシウムから成る。この段階の顆粒の微量分析によれば、モネタイト組織におけるＣａのＭｇ又はＺｎによる置換は、それぞれ、Ｍｇによる４％のＣａ原子の置換と、Ｚｎによる３％のＣａ原子の置換をもたらす。
【００５２】
Ｚｎ又はＭｇで置換された材料の細胞接着を促進する能力は、アラマーブルーアッセイで測定される（Ｎａｋａｙａｍａ  ｅｔ  ａｌ．１９９７  Ｊ．Ｉｍｍｕｎｏｌ．Ｍｅｔｈｏｄｓ  ２０４：２０５−２０８による）。簡単に述べると、ディスクはガンマ放射線（２５ｋＧｙ）で殺菌され、それぞれの材料（Ｚｎ又もしくはＭｇで置換又は非置換）の４枚のディスク又は同じ直径の４枚のＴｈｅｒｍａｎｏｘ（商品名）ディスク（対照）が２４ウエルプレートのウエルに置かれる。ヒト線維芽細胞の初代培養細胞の完全ＭＥＭ（最少必須培地）中の１．４ｘ１０５細胞／ｍＬ懸濁液を１ｍＬ各ウエルに加える。プレートは、１日間３７±１℃でインキュベートされ、懸濁液にまだ残存するそれらの細胞と伴にメディアは取り除かれる。ディスクと接着した細胞を含むウエルに、１ｍｌのアラマーブルー溶液（フェノールレッドを含まないＭＥＭを用いたアラマーブルー１：１０希釈、Ｓｅｒｏｔｅｃ，ＢＵＦＯ１２Ａ）を加え、プレートは４時間、３７±１℃でインキュベートされる。それぞれの測定ポイントにおいて、空のブランクは、アラマーブルー溶液１ｍｌで細胞懸濁液を置換することで含まれる。各ウエルから、１００iＬの４つのアリコートを９６ウエルプレートのウエルに移し、６３０ｎｍのリファレンス波長で５７０ｎｍの吸光度を測定する。材料と接着している細胞を含むウエルをリン酸緩衝生理食塩水で洗浄し、１ｍＬの完全ＭＥＭを加え、次の測定ポイント時まで３７±１℃でインキュベートを続ける。測定は、１、４、７、１４及び２１日目に行われる。測定された吸光度は、試験された材料の表面に接着する生菌細胞数に正比例している。表６は各サンプルの測定された吸光度とインキュベーションの期間を示す。Ｔｈｅｒｍａｎｏｘ（商品名）と比較して、３つの試験された材料が６０％の初期の細胞接着を示し、インキュベーションの間、かなりの増殖を示した。Ｍｇで置換された材料と、続くＺｎで置換された材料に関しては、すべての期間で、最大の細胞数が見られた。非置換の材料では程度はより少なかった。
【００５３】
【表６】
0005792633.tif 000007
【００５４】
実施例９；溶液に導入された生体適合性物質を含む材料
様々な可溶性の生体適合性物質を導入する材料を得るために、コラーゲンＩ型、ヒアルロン酸ナトリウム又はキトサンを０．５質量％の濃度で、０．８Ｍクエン酸水溶液に溶解する。これらの溶液に、様々な割合で第一リン酸カルシウム［Ｃａ（Ｈ２ＰＯ４）２］を、β−リン酸三カルシウム［β−Ｃａ３（ＰＯ４）２］、ヒドロキシアパタイト［Ｃａ１０（ＰＯ４）６（ＯＨ）２］又は透輝石［ＣａＭｇ（ＳｉＯ３）２］と共に加える。得られたペーストは１分間、十分に混合され、直径５ｍｍ、深さ１２ｍｍ又は直径１５ｍｍ、深さ３ｍｍのシリコン鋳型に入れられ、これらの寸法のシリンダとディスクを作製した。このシリンダとディスクは、酸塩基反応を完了するために、２０〜３０℃、相対湿度１００％のチャンバーに２４時間置かれる。ディスクを放置して空気乾燥し、シリコン鋳型から取り除く。最終的な材料を得るために、６０℃で２時間の熱処理によって、得られた材料のブルシャイト部分をモネタイトに転化する。
【００５５】
圧縮強度は、二軸のインストロン（商品名）８５１１装置で直径５ｍｍのシリンダを用いて測定する。試験は室温でサンプルが破壊されるまで、１ｍｍ／分の速度で行う。
【００５６】
細胞増殖を支持する能力の測定は、１５ｍｍのディスク上での骨芽細胞様ＨＯＳ細胞株（ＥＣＡＣＣ  Ｎｏ．８７０７０２０２）の細胞培養によって行われ、顕微鏡法とＭＴＴ還元分析により細胞の定着が観察された（Ｍｏｓｍａｎ  Ｔ  １９８３  Ｊ．Ｉｍｍｕｎｏｌ．Ｍｅｔｈ．６５：５５−６３；及びＳｌａｔｅｒ  Ｔ．Ｆ．ｅｔ  ａｌ．１９６３  Ｂｉｏｃｈｉｍ．Ｂｉｏｐｈｙｓ．Ａｃｔａ  ７７：３８３−９３による）。観察は７日間、様々な時間で行われた。
【００５７】
骨再生能力の測定は、ラット脛骨の欠損への人工骨の移植と、これに続く、７、３０及び１２０日目の動物の屠殺後の移植部分を含む骨断片の組織学的な評価によって行われた。２００μｍ〜２０００μｍのサイズの顆粒に粉砕した後の圧縮評価の耐久性と、ガンマ放射線（２５ｋＧｙ）を用いた滅菌による断片から移植用の材料は得られる。
【００５８】
得られた材料、その圧縮強度、細胞増殖を支持する能力、及び動物モデルでの骨再生能力を表７に示す。モネタイトマトリクスへのこれらの生体適合性物質の導入は、細胞増殖を支持する能力と骨再生能力の改善をもたらす。観察された効果は、以下のように分類できる。「非常に十分：＋＋＋＋＋」、「十分：＋＋＋＋」、「中程度：＋＋＋」、「不十分：＋＋」、「なし：＋」。
【００５９】
【表７】
0005792633.tif 000008
【００６０】
実施例１０；モネタイトと生体適合性物質の繊維を含むモノリス
様々な有機的な生体適合性物質として繊維を含む材料を得るために、様々な繊維がコラーゲンＩ型、あるいはまた、ポリラクチド−ポリグリコール酸（５０：５０）から、コラーゲン用の水溶液及びポリラクチド−ポリグリコール酸用のジメチルホルムアミド溶液を用いた電気紡績技術の方法により製造された。繊維の最終的な直径は、その製造に用いられるパラメータに依存して、１０μｍ〜１０００μｍである。繊維は、１．５５ｇの第一リン酸カルシウム［Ｃａ（Ｈ２ＰＯ４）２］及び１．４５ｇのα−珪灰石［α−ＣａＳｉＯ３］、あるいはまた、組成が７０ＳｉＯ２−３０ＣａＯ（ｍｏｌ％）の生物活性ガラス１．４６ｇ及び０．３０ｇのβ−リン酸三カルシウム［β−Ｃａ３（ＰＯ２）２］と十分に混合され、この混合物に、それぞれ、３．０ｍＬと１，９ｍＬの０．８Ｍクエン酸水溶液が添加される。
得られたペーストは１分間、十分に混合され、シリコン鋳型に注入され、骨の形状となり、２０〜３０℃の温度、相対湿度１００％のチャンバーに２４時間置かれる。一旦、硬化させ、様々な材料が空気乾燥のために放置される。最終的な生成物を得るために、１００℃で２時間の熱処理によって、材料のブルシャイト部分をモネタイトに転化する。得られた材料は、５５〜６５質量％のモネタイト、１５〜３０質量％のシリカゲル、２２〜３３質量％α−珪灰石又は９〜１２質量％の生物活性ガラス（７０ＳｉＯ２−３０ＣａＯ）及び約２０体積％のコラーゲンＩ型又はポリラクチド−ポリグリコール酸の繊維を含む。繊維の導入は、より大きい機械的耐性をもたらし、細胞の定着を助ける。
【００６１】
実施例１１；抗生物質を有するモネタイト及びβ−リン酸三カルシウム材料
抗生物質を有するモネタイト及びβ−リン酸三カルシウム材料を得るために、１００μｍ未満の粒子サイズのβ−リン酸三カルシウム２．１１ｇ、０．１１ｇのセフトリアキソンナトリウム及び２５ｍｇのトレハロースを十分に混合した。この混合物に、１．５３ｍｌの２．０Ｍオルトリン酸溶液を添加し、得られたペーストを１分間十分に混合し、直径１５ｍｍ、深さ３ｍｍのシリコン鋳型に圧縮し、この寸法のディスクを作製した。ディスクは鋳型の中で、酸塩基反応を完了し、形成されたブルシャイトを分解してモネタイトにするために、５０〜６０℃、相対湿度１００％のチャンバーに２４時間置く。ディスクは鋳型から取り外され、ガンマ線で滅菌される。
【００６２】
抗生物質の単離を研究するために、ディスクはバイアルに入れられる。１：１０の固体／液体の体積比で、ディスクの半分にｐＨ７．４のリン酸緩衝液（８ｍＭ  Ｋ２ＨＰＯ４、２ｍＭ  ＫＨ２ＰＯ４、２．７ｍＭ  ＫＣｌ、１３７ｍＭ  ＮａＣｌ）を加え、他方の半分に、ｐＨ４．０リン酸緩衝液（１ｍＭ  ＫＨ２ＰＯ４、１３７ｍＭ  ＮａＣｌ、２．７Ｍ  ＫＣｌ）を加える。研究の１５日間、バイアルは３７℃でオービタルシェーカーにかけられる。媒体に放出されたセフトリアキソンの量をＵＶ分光分析と標準曲線との比較で測定する。研究の最初の７時間は毎時間ごとに、次の４日間は２４時間ごとに、残りの大部分の期間は３日ごとに測定が行われる。各測定において全ての液体を取り除き、新鮮なバッファーに替える。ｐＨ４．０と７．４におけるセフトリアキソンの放出プロファイルを表８に示す。
【００６３】
【表８】
0005792633.tif 000009
【００６４】
実施例１２；コラーゲンを有するモノリスと誘導多孔度
８０〜８５質量％のモネタイトと１５〜２０質量％のβ−リン酸三カルシウムと０．４５質量％のコラーゲンの材料を得るために、孔を生じさせる（ｐｏｒｏｇｅｎｉｎｃ）物質として様々な誘導多孔度の炭酸カルシウム０．１〜３質量％を、１．４２ｇβ−リン酸三カルシウムと０．８０ｇ第一リン酸カルシウムの混合物に加える。０．５％質量／体積のコラーゲンＩ型を含む０．８Ｍのクエン酸溶液２．０ｍＬを粉末の混合物に加える。得られたペーストを１分間、十分に混合し、直径３ｍｍ、深さ６ｍｍのシリンダ型の鋳型に注ぎ、２０〜３０℃の温度、相対湿度１００％のチャンバーに１２時間置く。一旦、硬化させ、様々な材料が空気乾燥のために放置される。最終的な生成物を得るために、４５℃で２時間の熱処理によって、得られた材料のブルシャイト部分をモネタイトに転化する。得られた材料は、天然の微細孔に加え、５０μｍ〜８００μｍの孔径の最大５０％の誘導多孔度を示す。得られた材料の細胞増殖を支持する能力の評価が、骨芽細胞様ＨＯＳ細胞株（ＥＣＡＣＣ  Ｎｏ．８７０７０２０２）の７日間の細胞培養、細胞の定着の顕微鏡観察及びＭＴＴ還元アッセイ（Ｍｏｓｍａｎ  Ｔ  １９８３  Ｊ．Ｉｍｍｕｎｏｌ．Ｍｅｔｈ．６５：５５−６３；及びＳｌａｔｅｒ  Ｔ．Ｆ．ｅｔ  ａｌ．１９６３  Ｂｉｏｃｈｉｍ．Ｂｉｏｐｈｙｓ．Ａｃｔａ  ７７：３８３−９３による）により行われた。観察は７日間、様々な時間に行われた。
【００６５】
さらに、骨再生における得られた材料の効果は、ラット脛骨の人工的な骨欠損で評価される。このために、９０頭の健康なラット（Ｒａｔｔｕｓ  ｎｏｒｖｅｇｉｃｕｓ，Ｈｏｌｔｚｍａｎ，〜２００ｇ）が使用される。３０頭の動物群が各時間ポイント（７、３０及び１２０日間）で使用される。各群からの３頭の動物が、脛骨の中間部（骨幹）に作られた３ｍｍの欠損に、同じ実験材料で両側に移植を受けた。各群からの３頭の動物では、人工欠損は対照として空洞のままにされた。動物は、７、３０及び１２０日後に、チオペンタールを用いた薬剤注射で屠殺され、そして、対照と移植部位を含む骨のセグメントは回収される。骨のセグメントをブアン液で固定し、洗浄し、脱灰し、脱水し、パラフィン包理する。組織学的検査のために、厚さ６μｍの連続する切片を切り、ヘマトキシリンとエオシンで染色する。骨形成レベルが評価されて、以下のように分類される。「非常に十分：＋＋＋＋＋」、「十分：＋＋＋＋」、「中程度：＋＋＋」、「不十分：＋＋」、「なし：＋」。得られた材料の細胞増殖を支持する能力及びラット動物モデルにおけるその骨再生能力の評価を表９に示す。材料への多孔度の導入は、細胞増殖と骨再生をサポートする能力の増強をもたらす。
【００６６】
【表９】
0005792633.tif 000010
【００６７】
実施例１３；生物活性シリコン化合物、及び／又は、生物活性カルシウム化合物を含み、Ｍｇ、Ｚｎ及びＳｒによって置換された又は非置換のモネタイト材料
生物活性シリコン化合物の導入の有利な効果を調べるために、表１０に列挙されているＭｇ、Ｚｎ及びＳｒによって置換された又は非置換の様々なモネタイトマトリクスを製造し、それらのｉｎ  ｖｉｖｏの挙動に関して、生物活性シリコン化合物を含まないマトリクスと比較した。簡単に述べると、β−リン酸三カルシウム及び／又はα−珪灰石及び／又は組成が７０ＳｉＯ２−３０ＣａＯの生物活性ガラスからなる塩基成分と化学量論の又はわずかな量のリン酸の酸溶液の間の反応でモネタイトマトリクスを得た。Ｚｎ又はＭｇイオンで置換されたモネタイトの合成のために、必要量の２ＺｎＣＯ３・３Ｚｎ（ＯＨ）２、４ＭｇＣＯ３・Ｍｇ（ＯＨ）２又はＳｒＣＯ３をリン酸溶液中にそれぞれ溶解させた。液体／粉末の割合は０．８〜１．２とした。粉末に液体を添加した後に、得られたペーストを３０秒間、十分に混合し、６０℃、相対湿度１００％のチャンバーに２４時間置いた。一旦、硬化させ、様々な材料を６０℃で乾燥する。材料を手作業で粉砕し、ふるいにかけた。２５０μｍ〜１０００μｍの顆粒の画分をｉｎ  ｖｉｖｏ分析に使用した。それらの移植前に、材料を２０分間、１２１℃、１気圧の加圧下にて殺菌した。
【００６８】
ｉｎ  ｖｉｖｏ分析では、顆粒はヒツジの骨に移植した。直径８ｍｍ、深さ１３ｍｍの６個の穴を、全てのヒツジの左右の上腕骨、脛骨及び大腿骨にドリルで開けた。全部で１２頭のヒツジが使用された。各実験材料は、ランダムに６つの骨の欠損に移植され、ランダムに選択された穴は空洞のままで、比較対照として使用された。全ての欠損における骨再生と移植された材料の再吸収は、移植の１２週間後に、Ｘ線、核磁気共鳴及び組織学的検査で評価される。新しい骨の形成、骨再生レベルが評価され、表１０に以下のように分類して示される。「非常に十分：＋＋＋＋＋」、「十分：＋＋＋＋」、「中程度：＋＋＋」、「不十分：＋＋」、「なし：＋」。本発明のマトリクスを含むモネタイトへのシリコン化合物の導入、なかでも、特にＭｇ、Ｚｎ又はＳｒで部分的に置換されているモネタイトは、骨再生において明らかに有益な効果を有する。
【００６９】
形成した顆粒の均一性と、その硬さの特定の範囲を決定するために、直径２５０〜１０００ミクロンの顆粒２ｇを、ゴムボールを含むポリエチレンボトルの中に入れる。３０分間、ボトルをオービタルシェーカーで振盪し、得られた材料を、ふるいにかけ、２５０ミクロン未満の粒子画分を判別し、２５０ミクロン以上の残った粒子割合が最も高い材料が、より高い均一性と硬さを有すると判断する。材料の均一性の程度と間接的な硬さは、表１０に示すが、以下のように分類される。「非常に均一：＋＋＋＋＋」、「均一：＋＋＋＋」、「中程度の均一：＋＋＋」、「柔らかい：＋＋」、「非常に軟らかい：＋」。シリコン化合物の導入とモネタイトマトリクスのＭｇ、Ｚｎ又はＳｒイオンによる部分置換は、得られた材料の均一性と硬さに有益的に寄与することを示す。
【００７０】
【表１０】
0005792633.tif 000011